(57)【要約】    本発明は、カソードのアーク蒸発を用いてカソードを蒸発させる方法に関し、アークのアークスポットは、時間的および空間的に制御可能な磁場を用いて、カソード表面上の所定の軌道に置かれ、この際、カソード表面の所定の材料除去が行われる。本発明は、この本発明に係る方法を実施するための装置にも関する。【選択図】  図１
2020507677.tif 000002
【特許請求の範囲】
【請求項１】
カソードのアーク蒸発プロセスを用いて真空チャンバー中でカソードを蒸発させる方法であって、
アークを点火させ、蒸発させられるべきカソード表面上の所定の軌道上でのアークのアークスポットの移動を、ガイド磁場を用いて行わせ、少なくとも内側磁場と外側磁場とをそれぞれ生成するために、前記真空チャンバーの内側で内側磁気手段を用い、前記真空チャンバーの外側で外側磁気手段を用い、前記ガイド磁場はトンネル形状のガイド磁場であり、かつ前記磁場の相互作用で生じる、方法において、
前記トンネル形状のガイド磁場は可変であり、前記アーク蒸発プロセスを実施する間に少なくとも２つの異なるガイド磁場（Ｍ１、Ｍ２）を生成し、前記方法は以下の工程を含み、すなわち、
・前記蒸発させられるべきカソード面上の第１軌道上で第１走行時間ｔ１の間に前記アークのアークスポットをガイドするために用いられる前記トンネル形状の第１ガイド磁場（Ｍ１）を生成する工程であって、長さ（Ｌ１）の第１浸食路（Ｗ１）は、前記カソード面の第１領域中に生じ、前記第１走行時間（ｔ１）は、前記第１浸食路（Ｗ１）の全長（Ｌ１）を一度走破するために前記アークスポットが必要とする時間に相当し、
・前記第１ガイド磁場とは異なるトンネル形状の第２ガイド磁場（Ｍ２）を設定するために、第１ガイド磁場の特性を変化させる工程であって、前記第２ガイド磁場は、第２走行時間（ｔ２）の間に、前記蒸発させられるべきカソード面上での第２軌道上でアークのアークスポットをガイドするために用いられ、この際、長さ（Ｌ２）の第２浸食路（Ｗ２）は、前記カソード面の第２領域中に生じ、前記第２走行時間（ｔ２）は、前記第２浸食路（Ｗ２）の全長（Ｌ２）を一度走破するために前記アークスポットが必要とする時間に相当し、
・前記アーク蒸発プロセスを実施する工程であって、前記アーク蒸発プロセスの全期間ｔｔｏｔの間に、前記第１ガイド磁場（Ｍ１）が、ｏｎ時間ｔｅｉｎ１の間投入され、前記第２ガイド磁場（Ｍ２）が、ｏｎ時間ｔｅｉｎ２の間投入され、ｔｅｉｎ１≧ｔ１、ｔｅｉｎ２≧ｔ２、およびｔＴｏｔ≧ｔｅｉｎ１＋ｔｅｉｎ２であり、ここでｔ１およびｔ２は、それぞれ秒から分まで続くことを特徴とする、方法。
【請求項２】
前記トンネル形状の第１ガイド磁場の前記特性は、ｎ個のトンネル形状のガイド磁場Ｍｉを設定するためにｎ回変化し、ｎは整数で、ｎ≧２であり、ｉは整数でｉ＝１〜ｎであり、各トンネル形状のガイド磁場用に、第２走行時間ｔｉの間、前記アークのアークスポットをガイドするための異なる軌道が結果として生じ、このようにして相応の長さＬｉの異なる浸食路Ｗｉが生じ、前記走行時間ｔｉは、それぞれ前記対応する浸食路Ｅｉの全長Ｌｉを走破するためにアークスポットが必要とする時間に相当し、それぞれｔｅｉｎｉ≦ｔｉであり、ｔｉは秒から分まで続き、前記アーク蒸発プロセスの全期間は、下式（２）で与えられる、請求項１に記載の方法。
【数２】
2020507677.tif 000005
【請求項３】
ｔｅｉｎ１、ｔｅｉｎ２または妥当な場合にはｔｅｉｎｉは、等しい係数ｋ≧１の整数の倍数であり、ｔｅｉｎ１＝ｋ×ｔ１であり、ｔｅｉｎ２＝ｋ×ｔ２または妥当な場合には、ｔｅｉｎｉ＝ｋ×ｔｉである、請求項１または２に記載の方法。
【請求項４】
少なくとも２つの浸食路は円形である、請求項１から３のいずれか一項に記載の方法。
【請求項５】
前記少なくとも２つの円形の浸食路は、前記蒸発させられるべきカソード面の中央に中心合わせされている、請求項４に記載の方法。
【請求項６】
隣接する２つの円形の浸食路間の距離は、少なくとも１ｍｍ好ましくは３〜１０ｍｍである、請求項５に記載の方法。
【請求項７】
前記内側磁場を生成するため、および／または、前記外側磁場を生成するために、少なくとも１つのコイルを用い、かつ、前記異なるトンネル形状のガイド磁場を設定するために、前記コイルを貫流する電流を変化させる、請求項１から６のいずれか一項に記載の方法。
【請求項８】
前記蒸発させられるべきカソード面は、黒鉛材料から、または別の元素と合金された黒鉛材料からなる、請求項１から７のいずれか一項に記載の方法。
【請求項９】
前記コイルは、鉄のコア（２４）を有する外側コイル（２２）である、請求項７または８に記載の方法。
【請求項１０】
前記カソードは、プレート形状でありかつ円形の蒸発させられるべき面を有する、請求項１から９のいずれか一項に記載の方法。
【請求項１１】
前記内側磁場は、走行挙動が実質的に前記カソードの中央に集まるように生成される、請求項１から１０のいずれか一項に記載の方法。
【請求項１２】
各ガイド磁場Ｍ１、Ｍ２および妥当な場合にはＭｉは、それぞれｏｎ時間ｔｅｉｎ１、ｔｅｉｎ２および妥当な場合にはｔｅｉｎｉの間に、前記蒸発させられるべきカソード面の均一な浸食が達成されるように順次投入される、請求項１から１１のいずれか一項に記載の方法。
【請求項１３】
ｔｅｉｎ１、ｔｅｉｎ２および妥当な場合にはｔｅｉｎｉは、必ずしも等しくはない独自の係数、それぞれｋ１、ｋ２または妥当な場合にはｋｉの整数の倍数であり、ｔｅｉｎ１＝ｋ１×ｔ１、ｔｅｉｎ２＝ｋ２×ｔ２または妥当な場合にはｔｅｉｎｉ＝ｋｉ×ｔｉである、請求項１または２に記載の方法。
【請求項１４】
全ての浸食路Ｅｉは円形である、請求項１から１３のいずれか一項に記載の方法。
【請求項１５】
全ての浸食路Ｅｉは、前記蒸発させられるべきカソード面の中央に中心合わせされている、請求項１４に記載の方法。
【発明の詳細な説明】
【技術分野】
【０００１】
本発明は、カソードアーク蒸発を用いて、カソードを蒸発させる方法に関し、この場合、アークスポットは、時間的および空間的に制御可能な磁場を用いて、カソード表面上の所定の軌道に定められるが、この際、カソード表面の所定の材料の除去が行われる。本発明は、本発明によるこの方法を実施するための装置にも関する。
【背景技術】
【０００２】
カソードとして用いられる材料のアーク蒸発（以下ではスパーク蒸発とも称し、本発明の枠内ではアーク蒸発＝スパーク蒸発である）では、磁場が用いられない場合には、アークスポット（スポットまたはカソードアークスポットとも称される）は、大概予測不可能に移動する。とりわけ黒鉛材料の場合には、金属材料と比較すると、アークスポットは、特に任意にゆっくりと移動する。このような場合には、蒸発させられるべき黒鉛材料の表面のある場所にスポットが非常に長く滞在し続けるので、黒鉛材料中に深い穴が生じ、この際アークが消えることがしばしば起こる。
【０００３】
カンダー他（Ｋａｎｄａｈ  ｅｔ  ａｌ）は、例えば、その論文である非特許文献１中に、カソードアークスポットが、黒鉛カソード上で、金属材料からなるカソードと比較して、いかにゆっくり動き、カソードアークスポットが全く動かなくなりさえし、この際黒鉛材料中で焼き付かれうることを記載している。同じ論文中で、カンダー他は、時間的および空間的に一定に保たれる強い磁場を使用することにより、アーク蒸発を用いて黒鉛カソードから製造される層中でマクロ粒子を減らすことができることを報告している。彼らの説明によれば、この強い磁場がアークスポットの速度を高め、したがって、カソードアークスポット領域中のアークスポットの熱の作用時間を短くすることができ、この結果、黒鉛カソードからのマクロ粒子の生成を低減することができるとしている。実施された実験で、カンダー他は、スポット走行距離をアーク期間で割って平均スポット速度を算出した。黒鉛カソード表面上でスポットを逆向きに移動するために、カソード表面に平行である外部静止磁場を用いているが、これは、横断する磁場の影響下にある、真空中のアークに典型的な方法である。様々なタイプの黒鉛上で、スポットは非常に異なって挙動し、スポット速度に関しても、除去プロフィールに関しても異なって挙動することが観察された。
【０００４】
以下では、時間的および空間的に一定に保たれる磁場を、「時間的および空間的静止磁場」と称し、または単に「静止磁場」とも称する。
【０００５】
しかし、この種の静止磁場を使用しつつ最適な除去プロフィールの設定することは、広い面積のカソード上では、ほぼ不可能であることが明らかである。これに関して、例えば、直径が数センチメートル、すなわち２ｃｍ以上である円形の活性カソード面ですでに該当する。
【０００６】
これ以外の著者も、最近、磁場を使用して、黒鉛カソード上でのカソードアークスポットの移動を制御する方法について報告している。
【０００７】
リウヘ  リー他（Ｌｉｕｈｅ  Ｌｉ  ｅｔ  ａｌ）は、例えば、その論文である非特許文献２中で、様々な強度の時間的および空間的静止磁場、アーク流、気体圧力および表面形態が、長方形形状の黒鉛カソード上でのカソードアークスポットの移動および動態に与える影響について報告している。適用される磁場は、永久磁石と電磁コイルとの組み合わせにより生成される。しかし、この時間的および空間的静止磁場は、走行軌道に大幅に作用しているので、結果として黒鉛カソードの不均等な材料除去が生じる。
【０００８】
この文脈で、アクセノフ他（Ａｋｓｅｎｏｖ  ｅｔ  ａｌ）も、その論文である非特許文献３中で、スパーク蒸発の間に生じる黒鉛カソードの除去される表面の形状に対する時間的および空間的静止磁場の影響について報告している。これに関連して、とりわけ、気体圧力およびアーク流の作用を調べる実験が実施された。アクセノフ他は、さらに、黒鉛上のカソードスポットの移動速度は、金属上の移動速度に比べて、約２〜３桁、より小さいと言及した。カソードの縁領域中では、磁場を最適化しているにも拘わらず、カソード材料の定義されない除去（浸食とも称される）を確認することができた。
【０００９】
アークを金属カソード上で移動させるために複数の静止磁場を使用することは、従来技術からも公知である。これに関連して、例えばフェッター（Ｖｅｔｔｅｒ）は、特許文献１中で、縁磁場を目的に応じて切り替えることにより、蒸発させられるべきカソード表面からアークが下方向に流れることが防がれうると説明している。
【００１０】
しかし、本発明者らは、外部磁場の制御を含むこれらの従来の解決方法では、除去プロフィール（浸食プロフィールとも称する）の限定的で目的に応じた設定のみが従来可能であると確定した。
【先行技術文献】
【特許文献】
【００１１】
【特許文献１】ドイツ国特許出願公開第４００８８５０号公報
【非特許文献】
【００１２】
【非特許文献１】Ｋａｎｄａｈ  ｅｔ  ａｌ、「様々な種類の黒鉛カソード上での真空アークカソードスポットの移動（Ｖａｃｃｕｍ  ａｒｃ  ｃａｔｈｏｄｅ  ｓｐｏｔ  ｍｏｖｅｍｅｎｔ  ｏｎ  ｖａｒｉｏｕｓ  ｋｉｎｄｓ  ｏｆ  ｇｒａｐｈｉｔｅ  ｃａｔｈｏｄｅｓ）」、プラズマ源科学技術（Ｐｌａｓｍａ  Ｓｏｕｒｃｅｓ  Ｓｃｉ．  Ｔｅｃｈｎｏｌ．）第５号（１９９６年）、ｐ．３４９−３５５
【非特許文献２】Ｌｉｕｈｅ  Ｌｉ  ｅｔ  ａｌ、「外部磁場下でのカソードアークスポットの移動の制御（Ｃｏｎｔｒｏｌ  ｏｆ  ｃａｔｈｏｄｉｃ  ａｒｃ  ｓｐｏｔ  ｍｏｔｉｏｎ  ｕｎｄｅｒ  ｅｘｔｅｒｎａｌ  ｍａｇｎｅｔｉｃ  ｆｉｅｌｄ）」、真空（Ｖａｃｕｕｍ）９１号（２０１３年）、ｐ．２０−２３
【非特許文献３】Ａｋｓｅｎｏｖ  ｅｔ  ａｌ、「黒鉛カソードの浸食表面の形状に対する磁場の影響（Ｍａｇｎｅｔｉｃ  Ｆｉｅｌｄ  ｉｎｆｌｕｅｎｃｅ  ｏｎ  ｔｈｅ  ｓｈａｐｅ  ｏｆ  ｅｒｏｄｉｎｇ  ｓｕｒｆａｃｅ  ｏｆ  ｇｒａｐｈｉｔｅ  ｃａｔｈｏｄｅｓ）」、原子科学および技術の問題（Ｐｒｏｂｌｅｍｓ  ｏｆ  Ａｔｏｍｉｃ  Ｓｃｉｅｎｃｅ  ａｎｄ  Ｔｅｃｈｎｏｌｏｇｙ）、２００２年５号、プラズマ物理（Ｐｌａｓｍａ  Ｐｈｙｓｉｃｓ）（８）、ｐ．１４２−１４４
【発明の概要】
【発明が解決しようとする課題】
【００１３】
本発明の課題は、カソードアーク蒸発を用いてカソードを蒸発させる方法であって、この際に、特に蒸発させられるべきカソード材料が黒鉛の場合に、カソード表面の所定の材料除去が行われる方法を提供することである。
【課題を解決するための手段】
【００１４】
本発明者らは、驚くべきことに、とりわけ黒鉛材料のアーク蒸発における従来技術による従来の解決方法の上述の欠点を、時間的および空間的に制御可能な磁場を用いて理想的に克服することができ、この際カソード材料の浸食（以下では除去とも称し、本発明の枠内では浸食＝除去である）は、時間的および空間的に制御可能な磁場を用いて、目標に応じて設定されることを明らかにした。
【００１５】
本発明の枠内では、「時間的および空間的に制御可能な磁場」との表現は、磁力線を有し、かつ、磁場を一又は複数の場所中に投入する期間の少なくとものある部分の間に、目的に応じて磁力線の特性を変更可能である磁場のことを称する。
【００１６】
これも同様に本発明の枠内では、「静止磁場」との表現は、とりわけ、磁力線を有する磁場であって、とりわけ外部磁場であって、この磁力線の特性は、磁場の投入時に時間的および空間的に制御可能ではない磁場のことを称し、すなわち、浸食が起きるカソードの場所を、磁力線の特性変化により時間的に変えるように、アーク蒸発の間にアークスポット軌道を変更することが可能ではない。
【００１７】
以下に、本発明を、いくつかの図と実施形態に基づいてより詳細に説明する。
【図面の簡単な説明】
【００１８】
【図１】本発明に係る２つのトンネル形状の磁場（図１中では、Ｍ１およびＭ２の符号が付けられている）、ならびに、この結果生じる、カソード３０上の浸食路（図１中、Ｗ１およびＷ２の符号が付けられている）を示す図であり、浸食路はそれぞれ円形で、相応の直径（図１中、Ｄ１およびＤ２の符号が付けられている）で示されている。
【図２】本発明による方法を実施する装置を示す図である。
【図３】本発明による方法を以下の実施例２で使用した結果生じた浸食路および浸食された領域を示す図である。
【発明を実施するための形態】
【００１９】
例えば、所定の黒鉛品質を有する黒鉛ターゲット（以下では、単にターゲットとも称する）を、カソードとして真空被覆チャンバー中で作動させ、この黒鉛ターゲットを、スパーク蒸発を用いて蒸発させ、かつこの際に炭素層を真空被覆チャンバー中に置かれた基板の表面上に析出させる際に、本発明により時間的および空間的に制御可能なトンネル形状のガイド磁場を設定することができ、これにより、例えば所定の黒鉛品質について一定の除去速度Ｒを想定して、時間積分してターゲット（以下では、単にカソードと称することもある）の様々な場所に等しい量のアンペア秒を給電することができる。
【００２０】
これに関連して、黒鉛材料の除去速度をマイクログラム／アンペア秒（μｇ／Ａｓ）で示すために、「ＲＧｒａｐｈ」の記号を用いる。
【００２１】
ここで、本発明を、図１に基づいて説明するが、この図中、本発明により設定された２つのガイド磁場（Ｍ１およびＭ２）が示されている。
【００２２】
本発明によれば、カソード表面の第１領域を浸食するために、適切な第１ガイド磁場Ｍ１を設定する。この際、第１浸食路Ｗ１が生じる。この第１浸食路Ｗ１は、第１ガイド磁場Ｍ１が生成され設定され続けた場合の、アークスポットの軌道に一致する。
【００２３】
この第１ガイド磁場Ｍ１の結果生じる第１浸食路Ｗ１と、スポットの第１積分速度ｖ１とは、適切な方法で、例えば、視覚的な観察により計測される。
【００２４】
同様に、少なくとも第２ガイド磁場Ｍ２が設定され、これは、カソード表面の第２領域の浸食を引き起こす。この際、第２ガイド磁場Ｍ２が生成されかつ設定され続ける場合、アークスポットの軌道に一致する第２浸食路Ｗ２が生じる。第２積分速度ｖ２および第２ガイド磁場Ｍ２において結果として生じる第２浸食路も同様に計測される。
【００２５】
第１浸食路Ｗ１は第１長さＬ１を有し、かつ、第２浸食路Ｗ２は第２長さＬ２を有し、かつ、Ｌ２＞Ｌ１が当てはまる場合、双方の浸食路について積分スポット速度が同じである（ｖ１＝ｖ２）と想定した場合、第２浸食路Ｗ２が一周する時間ｔ２は、第１浸食路の一周する時間ｔ１と比較してより長く、すなわち、ｔ２＞ｔ１である。
【００２６】
したがって、以下の結果となる。
ターゲット材料の品質が等しく所定の品質であると想定した場合には、このターゲット材料について、
ｖ１＝Ｌ１／ｔ１＝ｖ２＝Ｌ２／ｔ２
となり、すなわち、
ｖｉ−１＝Ｌｉ−１／ｔｉ−１＝ｖｉ＝Ｌｉ／ｔｉ、
となり、この際、ｉ＝１〜ｎであり、ｎ≧２であり、ｉは整数であり、ｎも整数である。
【００２７】
浸食Ｅは、各領域についてＥ＝Ｒ×ｔと定義され、ここで、Ｅｉ＝Ｒ×ｔｉであり、ｉ＝ｎの場合、除去速度Ｒが一定であると想定すると、Ｅｎ＝Ｒ×ｔｎ＝Ｅｎ−ｉ＝Ｒ×ｔｎ−ｉ．．．である。
【００２８】
本発明に係る実施例１
アーク蒸発器においてかけられた電流は、この例では、１００Ａであり、計測された第１領域中のスポットの滞在期間は、ｔ１＝４０秒であり、計測された浸食速度は、Ｒ１＝１８μｇ／Ａｓであり、この際、除去速度が一定であると想定した場合、Ｒ１＝Ｒである。
【００２９】
続いて、第１領域中の浸食Ｅ１は、以下のように算出できる。
Ｅ１＝Ｒ×ｔ１＝Ｒ１×ｔ１＝１８μｇ／Ａｓ×１００Ａ×４０ｓ＝７２０００μｇ
【００３０】
ここで挙げた実施例においてガイド磁場を生成するための磁気手段は、円形のまたはほぼ円形の浸食路が生じるように設定した。第１浸食路の直径Ｄ１は、約８ｃｍである。スポットの軌道が円形形状であるがゆえに、第１アークスポットの軌道の長さＬ１は、下式（１）のように算出された。
【数１】
2020507677.tif 000003
【００３１】
これにより、一方では積分スポット速度ｖ１＝Ｌ１／ｔ１が約３８ｃｍ／分であり、浸食路に関係する固有浸食Ｅｓｐ１＝Ｅ１／Ｌ１（浸食を浸食路で割った値）は２８８０μｇ／ｃｍとの結果になる。
【００３２】
まず積分スポット速度が一定であると想定すると、より小さい直径Ｄ１の円形の浸食路が生成されるガイド磁場Ｍ１においては、等しい固有浸食が設定されるべき場合には、走行時間は、より短くなくてはならない。例えば上述の実施例と比較すると直径が半分の別の浸食路の場合（上述のＤ１＝８ｃｍではなく）直径Ｄ１＝４ｃｍになり、これにより、走行時間（軌道を一度走破する時間）ｔ１は、約１９秒の結果になるであろう。
【００３３】
本発明のさらなる実施形態では、この方法は、複数の磁場Ｍｉ（ｉ＝１〜ｎ）が生成され、各設定されたガイド磁場Ｍｉについて各正確な走行時間ｔｉは、上述のように算出されかつ設定されるように実施されうる。
【００３４】
この線形の観点により、複数の浸食路Ｗｉの設定が可能になり、このようにして驚くべきことに、非常に良好な浸食結果を達成することが可能になった。換言すれば、カソード表面の驚くべき均一な浸食が達成された。この発明による方法により、さらに驚くべきことに、この際に製造された炭素層中の小滴の数を明らかに少なくすることが可能になった。
【００３５】
しかし、本発明に係る方法（例えば上述の発明に係る方法）を実施するためには、適切な装置も適用せねばならない。
【００３６】
この種の適切な装置を、図２中に示す。この装置は、アーク蒸発器（３０、１０、１８、２０）を具備し、この装置は、真空被覆チャンバー１の内側にあり、かつ内側磁場を生成するために用いられる内側磁気手段１０を備えていて、この内側磁気手段１０はカソード３０を取り囲む。外側磁場を生成するために、カソード３０の後方で、真空被覆チャンバー１の外側に、外側磁気手段２０がある。この外部磁気手段は、この例では、コイル２２と、コア２４とからなる。このコア２４は、フェライト材料または適切な永久磁石材料からなる。この装置を用いて、カソード面の様々な領域中の浸食場所を、秒から分までのスポットの積分走行速度を考慮して、設定しうる。
【００３７】
フェッター（Ｖｅｔｔｅｒ）は、欧州特許第２１４０４７６号公報中で、アーク蒸発器を記載しており、これは、内側環状磁石と外側環状磁石とを有し、これらが、軸方向で変位可能な外側永久磁場の設定を可能にし、内側環状磁石はカソードの周りに配置されている。しかし、この永久磁場は静止磁場であり、これは、カソードのアーク蒸発を用いた層の析出時に時間的および空間的に可変ではなく、したがって、ある種のカソード材料のカソード蒸発の不適切な制御を引き起こしうる。カソード表面の均等な浸食を達成すべき場合、およびこれも同様にカソード面のある場所におけるカソードアークスポットの焼き付きを回避するべき時には、この種の静止磁場は、黒鉛蒸発にとってとりわけ不適切である。
【００３８】
本発明のある実施形態によれば、上述の蒸発器を修正し、本発明によって、浸食面の時間的および空間的な設定を単純に制御するために、外側環状磁石の代わりに、好ましくは鉄のコア２４を備えた適切なコイル２２を少なくとも１つ用いるように構成する。このようにして浸食面の設定が制御可能になり、これは、例えば、カソード面のある選択された領域中での第１浸食面を設定するために、コイル２２へのある定義された時間的に一定の第１給電（アンペアで）を設定し、カソード面の別の領域中でのさらなる浸食面を設定するために、コイル２２への別の定義された時間的に一定の給電を設定することにより行われる。コイル２２の定義された一定の給電を設定することにより、各浸食面中へのカソードアークスポットの滞在期間の長さ（秒から分まで）を定義することができる。従ってカソード面の各選択された領域中における浸食を制御することができる。
【００３９】
本発明のある好適な実施形態によれば、カソード面の各領域中の局所的な浸食を設定するために、上述の方法を用い、この方法は以下の工程を含む、すなわち、
好ましくは永久磁石（しかし、これに限定されない）で生成されかつカソードの周りに円形で配置される内側磁場の生成工程であって、相対的な位置がカソード平面３２中で、しかし、カソード平面前方の特定の距離Ａｋ＋、または、カソード平面下方の特定の距離Ａｋ−（例えば、図２中の距離Ａｋ＋およびＡｋ−参照）内にありうる。例えばカソードの上方１０ｍｍまで、または、カソードの下方で磁石長さの７０％を越えない距離である。好ましくはこの内側磁場は、カソード表面（その密度はカソード縁に加わる）上にほぼ垂直な磁力線を生成する。
【００４０】
この内側磁場は、好ましくは、走行挙動が実質的にカソードの中央に集まるように生成される。
【００４１】
カソード３０と外側磁気手段２０との間には、カソード収容プレート１８とがあり、これは例えば冷却機能を有し、かつ電流供給部を具備する。
【００４２】
内側磁場とコイルの磁性極性形成とは、好ましくは、カソード表面上にガイド磁場が生じるように設定され、このガイド磁場は、好ましくはトンネル形状のガイド磁場であり、時間的および空間的に制御可能である。円形のカソードのために、この際、アークの走行半径（スパークのまたはスポットの走行半径とも称される）が変化する。カソードを取り囲みかつ永久磁石からなる内側磁場の場合には、カソードの方向に示された極およびコイルの極性形成は、極性が逆になるように設計される。こうすることにより、カソードの方向の内側磁石システムの磁場が北極である場合には、その南極がカソードの方向を示し、または逆になるように、コイルには極性を与えられる。このようにしてトンネル形状のガイド磁場が生じうる。
【００４３】
上述の実施例１を実施するために、円形の蒸発させられるべき面を備えた、直径１００ｍｍで厚さ１５ｍｍの円板形状の黒鉛カソードを用いる。
【００４４】
本発明は、蒸発させられるべきカソード面の別の形状について、特定の幾何学上の実情を顧慮して、用いることもできる。例えば、蒸発させられるべきカソード面に、楕円、長方形およびこれ以外の形状を用いることもできる。しかし、妥当な場合には、カソードの活用に制限が与えられている。
【００４５】
好ましくは、円形の蒸発させられるべき面を備えた蒸発させられるべきカソードが用いられる。
【００４６】
本発明のさらなる好適な実施形態によれば、発明に係る方法を実施するために、本発明により修正された上述の装置を用いることができ、この場合、トンネル形状のガイド磁場Ｍをかけるために、ガイド磁場は外側コイルにより変えられる。コイルの設定により磁場を時間的に変えることは、これに関連してすでに上で述べたが、好ましくはコイルの電流強度（給電）を変えることにより行われる。選択されるべき電流強度は、例えば、巻き線の数およびコア２４の種類に依存している。
【００４７】
コイルを様々な電流で作動させることにより、様々なガイド磁場ないし複数のｎ個のガイド磁場Ｍｉ（ｉ＝１〜ｎ、ここで、ｉは整数であり、ｎも整数であり、ｎ≧２である）が生成され、各ガイド磁場Ｍｉが、アークスポットを、対応する浸食路Ｗｉを生成するための各軌道上に導くように、上述のトンネル形状のガイド磁場が設定されうる。
【００４８】
これらのスポットまたは浸食路の軌道は、例えば、カソード表面に対して同心かつ円形で生成されうる。
【００４９】
各浸食路Ｗｉが円形であり、かつカソード面の中央で中心合わせられている場合には、浸食路はそれぞれ異なる直径Ｄｉを有するはずで、例えば、ｎ＝４であれば、Ｄ１＞Ｄ２＞Ｄ３＞Ｄ４であるべきである。
【００５０】
トンネル形状のガイド磁場を、図１および２中に例示的に図示している。
【００５１】
実施例２
以下のパラメータを、実施例２を実施するために用いた。図３も参照。
・アーク電流７０Ａ
・直径１００ｍｍの黒鉛カソード
・最大のコイル電流は、アークがカソード縁を越えて走行しないように選択した。
・第１ガイド磁場Ｍ１を設定するために、４Ａのコイル電流を設定し、直径Ｄ１＝８ｃｍを計測し、対応する期間ｔ１＝３８秒を計測した。実施例１参照。
・第２ガイド磁場Ｍ２を設定するために、３Ａのコイル電流を設定し、直径Ｄ２＝７ｃｍを計測し、本発明に係る対応する期間ｔ２＝３３秒を算出した。
・第３ガイド磁場Ｍ３を設定するために、２Ａのコイル電流を設定し、直径Ｄ３＝６ｃｍを計測し、本発明に係る対応する期間ｔ３＝２９秒を算出した。
・第４ガイド磁場Ｍ４を設定するために、１Ａのコイル電流を設定し、直径Ｄ４＝４ｃｍを計測し、本発明に係る対応する期間ｔ４＝１９秒を算出した。
【００５２】
ガイド磁場Ｍ１〜Ｍ４を生成するためのコイル電流の切り替えは、例えば時間積分で等しい頻度で実施可能である（例えば、順次次から次へと、すなわち、まず第１時間ｔ１の間にＭ１、その後第２時間ｔ２の間にＭ２、その後第３時間ｔ３の間にＭ３、その後、時間ｔ４の間にＭ４、その後再び時間１の間にＭ１などである）。
【００５３】
０Ａのコイル電流を用いる場合、すなわち、トンネル形状のガイド磁場が生成されない場合には、アークのアークスポットの移動で何が起こるのかをテストした。アークが確率論的にのみカソードの中心を走行可能であり、局所的な焼き付きの危険性が生じることが観察された。短時間通常数十秒の範囲では、このトンネル形状ではない磁場は、ガイド磁場Ｍ１〜Ｍ４の順次切り替える範囲内では、例えば、アークの点火過程中では有利でありえることが確認された。
【００５４】
この切り替えは、時間ｔｉの倍数（ｔｉ＝１〜ｎ）、例えば係数２で制御するように実施することもでき、この際、これは時間積分中で行われねばならない。この方法は、この際、例えば以下のように実施されうる。すなわち、
ｔ１の間にＭ１、続いてｔ２の間にＭ２、続いてｔ３の間にＭ３、続いて２×ｔ４の間にＭ４、続いてｔ３の間にＭ３、続いてｔ１の間にＭ１、続いてｔ２の間にＭ２などである。これにより、全ての浸食路が時間的に平均で等しい頻度で走行される。
【００５５】
これらの実施例は、決して本発明に係る方法を限定する例として見なされるべきでない。当業者は、ガイド磁場の順次切り替えを、必要に応じて、カソード面上の所望の浸食プロフィールを考慮して適合させることができる。
【００５６】
発明者らは、２つの隣接する軌道間の距離Ａが、少なくとも１ｍｍであり、好ましくは３〜１０ｍｍである場合に有利であると確定した。
【００５７】
定義された領域中で時間的および空間的浸食プロフィールを設定するための上述の発明による解決方法では、各時間は秒から分で、スパークの計測された積分速度から、および浸食されるべき距離から明らかになるが、適切なトンネル形状のガイド磁場を構築するためのこれ以外の解決方法を採用することもできる。
【００５８】
しかし、本発明にとって本質的であるのは、トンネル形状のガイド磁場が生じ、この際、これを生成するために、当業者にとっては公知である適切な磁気手段を、これも当業者にとっては公知である適切な極性形成と共に用いることができる点である。
【００５９】
例えば内側および外側コイルもしくは複数の永久磁石、またはコイルと永久磁石との組み合わせを用いることができる。
【００６０】
図２は、例として、内側磁場および外側磁場を生成するために、内側磁気手段を（蒸発させられるべきカソード面がある真空チャンバーの内側に）配置し、外側磁気手段を（カソードの後方に）配置する例を示しているが、この際、これらの磁場の相互作用により、時間的および空間的に可変であるトンネル形状のガイド磁場が生じる。
【００６１】
本発明の枠内では、複数の試みを実施したが、この際、アーク蒸発のために、様々な黒鉛品質を有し密度が１．６〜１．９ｇ／ｃｍ３の範囲である黒鉛カソード（黒鉛ターゲットとも称する）を採用した。
【００６２】
アーク放電（スパーク放電とも称される）は、機械的なトリガーを用いて開始される。しかし、これ以外の種類の点火装置を用いることもでき、例えば電気的な装置またはレーザを用いることもできる。磁場強度は、スパーク放電の所望の走行領域に応じて選択した。典型的には、制御可能なトンネル形状の磁場の垂直の磁場強度が、０．５〜３０ｍＴの範囲であるように、磁場強度を選択した。プロセスは、真空中でも、真空中のプロセスガスであるＡｒの導入下でも、また、反応性ガス、Ｏ２、Ｎ２、Ｃ２Ｈ２および／またはＨ２の供給下でも安定して実施された。典型的には、設定された反応性ガスの分圧は、０．１〜１Ｐａである。Ａｒにおける最大のプロセス圧は、５Ｐａであった。全プロセス条件において、浸食の傑出した制御を達成することができた。
【００６３】
この本発明に係る、制御された黒鉛蒸発を用いた黒鉛カソードのアーク蒸発では、黒鉛層も硬質の非結晶質の層（ＤＬＣ層）（ａ−Ｃ、ｔａ−Ｃ、ａ−Ｃ：Ｈおよびａ−Ｃ：Ｎのタイプ）も析出され、この際、最も硬い層（ｔａ−Ｃ）は層析出のプロセス条件が適切な場合、８０ＧＰａまでの硬度を有する。
【００６４】
純粋な黒鉛カソードのアーク蒸発について以外に、本発明に係る方法は、合金の黒鉛カソードのアーク蒸発についても適用可能である。例えば合金黒鉛カソードは、少なくとも１つの合金元素を有し、好ましくはこの少なくとも１つの合金元素は、以下の元素すなわちＳｉ、Ｂ、Ｆ、Ｔｉ、Ｃｒ、Ｍｏ、Ｗ、ＡＩおよびＣｕのうちの１つである。本発明による方法は、しかし、別の材料例えば銅などからなるカソードのスパーク蒸発にも用いられうる。
【００６５】
合金の黒鉛カソードを用いる場合、黒鉛カソードは、好ましくは合金元素または合金元素の合計が、合金元素の濃度が原子百分率で、０．１〜４９ａｔ％、好ましくは１〜２５ａｔ％の範囲にあるように含むべきである。
【００６６】
本発明は、具体的には以下を開示する、すなわち、
カソードのアーク蒸発プロセスを用いて真空チャンバー中でカソードを蒸発させる方法であって、アークを点火させ、蒸発させられるべきカソード表面上の所定の軌道上でのアークのアークスポットの移動を、ガイド磁場を用いて行わせ、少なくとも内側磁場と外側磁場とをそれぞれ生成するために、真空チャンバーの内側で内側磁気手段を用い、真空チャンバーの外側で外側磁気手段を用い、ガイド磁場はトンネル形状のガイド磁場であり、かつ磁場の相互作用で生じる、方法において、
トンネル形状のガイド磁場は可変であり、アーク蒸発プロセスを実施する間に少なくとも２つの異なるガイド磁場（Ｍ１、Ｍ２）を生成し、この方法は以下の工程を含み、すなわち、
・蒸発させられるべきカソード面上の第１軌道上で第１走行時間ｔ１の間にアークのアークスポットをガイドするために用いられるトンネル形状の第１ガイド磁場（Ｍ１）を生成する工程であって、長さ（Ｌ１）の第１浸食路（Ｗ１）は、カソード面の第１領域中に生じ、第１走行時間（ｔ１）は、第１浸食路（Ｗ１）の全長（Ｌ１）を一度走破するためにアークスポットが必要とする時間に相当し、
・第１ガイド磁場とは異なるトンネル形状の第２ガイド磁場（Ｍ２）を設定するために、第１ガイド磁場の特性を変化させる工程であって、第２ガイド磁場は、第２走行時間（ｔ２）の間に、蒸発させられるべきカソード面上での第２軌道上でアークのアークスポットをガイドするために用いられ、この際、長さ（Ｌ２）の第２浸食路（Ｗ２）は、カソード面の第２領域中に生じ、第２走行時間（ｔ２）は、第２浸食路（Ｗ２）の全長（Ｌ２）を一度走破するためにアークスポットが必要とする時間に相当し、
・アーク蒸発プロセスを実施する工程であって、アーク蒸発プロセスの全期間ｔｔｏｔの間に、第１ガイド磁場（Ｍ１）が、ｏｎ時間ｔｅｉｎ１の間投入され、第２ガイド磁場（Ｍ２）が、ｏｎ時間ｔｅｉｎ２の間投入され、ｔｅｉｎ１≧ｔ１、ｔｅｉｎ２≧ｔ２、およびｔＴｏｔ≧ｔｅｉｎ１＋ｔｅｉｎ２であり、ここでｔ１およびｔ２は、それぞれ秒から分まで続くことを特徴とする。
【００６７】
トンネル形状の第１ガイド磁場の特性は、本発明によれば、ｎ個のトンネル形状のガイド磁場Ｍｉを設定するためにｎ回変化し、ｎは整数で、ｎ≧２であり、ｉは整数でｉ＝１〜ｎであり、各トンネル形状のガイド磁場用に、第２走行時間ｔｉの間、アークのアークスポットをガイドするための異なる軌道が結果として生じ、このようにして相応の長さＬｉの異なる浸食路Ｗｉが生じ、走行時間ｔｉは、それぞれ対応する浸食路Ｅｉの全長Ｌｉを走破するためにアークスポットが必要とする時間に相当し、それぞれｔｅｉｎｉ≦ｔｉであり、ｔｉは秒から分まで続き、アーク蒸発プロセスの全期間は、下式（２）で与えられる。
【数２】
2020507677.tif 000004
【００６８】
ｔｅｉｎ１、ｔｅｉｎ２または妥当な場合にはｔｅｉｎｉは、等しい係数ｋ≧１の整数の倍数でありえ、ｔｅｉｎ１＝ｋ×ｔ１であり、ｔｅｉｎ２＝ｋ×ｔ２または妥当な場合には、ｔｅｉｎｉ＝ｋ×ｔｉである。
【００６９】
少なくとも２つの浸食路は円形であるように、トンネル形状のガイド磁場の特性は選択される。
【００７０】
好ましくは、少なくとも２つの円形の浸食路は、蒸発させられるべきカソード面の中央に中心合わせされているべきである。
【００７１】
好ましくは、隣接する２つの円形の浸食路間の距離は、少なくとも１ｍｍ好ましくは３〜１０ｍｍであるべきである。
【００７２】
好ましくは、内側磁場を生成するため、および／または、外側磁場を生成するために、少なくとも１つのコイルを用い、かつ、異なるトンネル形状のガイド磁場を設定するために、コイルを貫流する電流を変化させるべきである。
【００７３】
本発明の好適な実施形態によれば、蒸発させられるべきカソード面は、黒鉛材料から、または別の元素と合金された黒鉛材料からなる。
【００７４】
好ましくは、上述のコイルは、鉄のコア（２４）を有する外側コイル（２２）である。
【００７５】
好ましくは、カソードは、プレート形状でありかつ円形の蒸発させられるべき面を有する。
【００７６】
好ましくは、内側磁場は、走行挙動が実質的にカソードの中央に集まるように生成される。
【００７７】
好ましくは、各ガイド磁場Ｍ１、Ｍ２および妥当な場合にはＭｉは、それぞれｏｎ時間ｔｅｉｎ１、ｔｅｉｎ２および妥当な場合にはｔｅｉｎｉの間に、蒸発させられるべきカソード面の均一な浸食が達成されるように順次投入される。
【００７８】
本発明のさらに好適な実施形態によれば、ｔｅｉｎ１、ｔｅｉｎ２および妥当な場合にはｔｅｉｎｉは、必ずしも等しくはない独自の係数、それぞれｋ１、ｋ２または妥当な場合にはｋｉの整数の倍数であり、ｔｅｉｎ１＝ｋ１×ｔ１、ｔｅｉｎ２＝ｋ２×ｔ２または妥当な場合にはｔｅｉｎｉ＝ｋｉ×ｔｉである。
【００７９】
好ましくは、全ての浸食路Ｅｉは円形である。
【００８０】
好ましくは、全ての浸食路Ｅｉは、蒸発させられるべきカソード面の中央に中心合わせされている。
【図１】
2020507677.tif 000006
【図２】
2020507677.tif 000007
【図３】
2020507677.tif 000008
【国際調査報告】
2020507677.tif 000009
2020507677.tif 000010
2020507677.tif 000011
2020507677.tif 000012